(57)【要約】【課題】  軽量で取り扱い性がよく、さまざまな形状および大きさの容器に簡便に詰めることができる光触媒が付着した短繊維の構造体を提供する。また、この構造体の簡便な製造方法を提供する。さらには、この構造体を用いて、圧力損失が少なく、かつ、環境汚染物質の分解除去能力が高い流体の浄化装置を提供する。【解決手段】  光触媒が付着した短繊維の構造体。短繊維は表面が多孔質のガラス繊維である。短繊維は、平均径０．３〜２０μｍ、平均長さ０．１〜１０ｍｍである。光触媒は、二酸化チタンからなるものである。【選択図】  図１
2004160452.tif 000002
【特許請求の範囲】
【請求項１】
短繊維が絡まり合って塊状をなし、前記短繊維には光触媒が付着した繊維構造体。
【請求項２】
前記短繊維は、表面が多孔質のガラス繊維である請求項１に記載の繊維構造体。
【請求項３】
前記短繊維は、平均径０．３〜２０μｍ、平均長さ０．１〜１０ｍｍである請求項１または２に記載の繊維構造体。
【請求項４】
前記光触媒は、二酸化チタンからなるものである請求項１〜３のいずれか１項に記載の繊維構造体。
【請求項５】
前記繊維構造体の外形形状が球形または楕円体形である請求項１〜４のいずれか１項に記載の繊維構造体。
【請求項６】
前記光触媒の付着率が０．０５〜４０質量％である請求項１〜５のいずれか１項に記載の繊維構造体。
【請求項７】
前記光触媒と前記短繊維とがＴｉ−Ｏ−Ｓｉ結合で結合されている請求項１〜６のいずれか１項に記載の繊維構造体。
【請求項８】
請求項１〜７のいずれか１項に記載の繊維構造体を複数有する群における前記繊維構造体の最大径の平均が３０ｍｍ以下である繊維構造体群。
【請求項９】
短繊維に光触媒を含有するコーティング溶液を塗布し、造粒機を用いて前記短繊維を塊状に成形する繊維構造体の製造方法。
【請求項１０】
短繊維のスラリー中に光触媒を含有するコーティング溶液を添加し、これらを撹拌することにより前記短繊維を塊状に成形する繊維構造体の製造方法。
【請求項１１】
前記コーティング溶液は、金属アルコキシド、金属塩化物、金属硫化物ないし金属酢酸塩と、樹脂とを含有する溶液であって、
前記短繊維を塊状に成形した後に、その塊を焼成する請求項９または１０に記載の繊維構造体の製造方法。
【請求項１２】
請求項１〜７のいずれか１項に記載の繊維構造体または請求項８に記載の繊維構造体群を用いた浄化装置。
【請求項１３】
前記繊維構造体または前記繊維構造体群が通気性のある容器に詰められている請求項１２に記載の浄化装置。
【発明の詳細な説明】
【技術分野】
【０００１】
本発明は、繊維構造体およびその製造方法、ならびにそれを用いた浄化装置に関する。
【背景技術】
【０００２】
二酸化チタンなどの光触媒をシリカゲルの細孔内全体に付着させたものが市販されている（新東Ｖセラミック社製  光触媒シリカゲルＨＱＡシリーズ）。また、このような光触媒シリカゲルに太陽光や蛍光灯などを照射することによって、空気中の悪臭や有機物質、あるいは水中に含まれている有機溶剤または農薬などの環境汚染物質を連続的に大量に分解除去する技術が知られている（特許文献１参照）。さらに、ゼオライト、活性炭、シリカゲルまたは活性アルミナなどの吸着材に、光触媒を付着させ、これを通気性のある容器に詰めて気体経路に配置し、脱臭装置として利用する技術も知られている（特許文献２参照）。
【０００３】
また、ガラス繊維についてもいくつかの文献に開示されている（例えば、特許文献３、４）。
【０００４】
【特許文献１】特開平１１−１３８０１７号公報
【特許文献２】特開２００１−３３４４６３号公報
【特許文献３】特開平１−１７６４５５号公報
【特許文献４】特開２００２−１４３６９２号公報
【発明の開示】
【発明が解決しようとする課題】
【０００５】
しかし、シリカゲルは多孔質とはいえ、その平均細孔径はオングストロームオーダーから大きくても５０ｎｍ程度であるから、液体は元より気体であってもシリカゲルの内部に入り込むことが困難であり、分解除去すべき環境汚染物質も細孔の内部には容易に入ることができない。すなわち、光触媒がその機能を十分に発揮できるのは、シリカゲルの表面に付着したものだけである。そのため、光触媒が付着したシリカゲルを気体の流通経路に配置した場合、圧力損失が大きく、また環境汚染物質の分解除去能力が比表面積から算出される期待値ほど高くないという問題があった。さらに、シリカゲルは見かけ比重が高く、これを大量に内包する容器は、過重により取り扱いが困難となる問題もあった。
【０００６】
この発明は、以上のような問題点に着目してなされたものである。その目的とするところは、軽量で取り扱い性がよく、さまざまな形状および大きさの容器に簡便に詰めることができる光触媒機能を有する繊維構造体を提供することにある。また、この繊維構造体の簡便な製造方法を提供することにある。さらには、この繊維構造体を用いて、圧力損失が少なく、かつ、環境汚染物質の分解除去能力が高い流体の浄化装置を提供することにある。
【課題を解決するための手段】
【０００７】
上記目的を達成するために、請求項１に記載の発明は、短繊維が絡まり合って塊状をなし、前記短繊維には光触媒が付着した繊維構造体であることを要旨とする。
【０００８】
請求項２に記載の発明は、請求項１に記載の繊維構造体において、前記短繊維は、表面が多孔質のガラス繊維であることを要旨とする。
【０００９】
請求項３に記載の発明は、請求項１または２に記載の繊維構造体において、前記短繊維は、平均径０．３〜２０μｍ、平均長さ０．１〜１０ｍｍであることを要旨とする。
【００１０】
請求項４に記載の発明は、請求項１〜３のいずれか１項に記載の繊維構造体において、前記光触媒は、二酸化チタンからなるものであることを要旨とする。
【００１１】
請求項５に記載の発明は、請求項１〜４のいずれか１項に記載の繊維構造体において、前記繊維構造体の外形形状が球形または楕円体形であることを要旨とする。
【００１２】
請求項６に記載の発明は、請求項１〜５のいずれか１項に記載の繊維構造体において、前記光触媒の付着率が０．０５〜４０質量％であることを要旨とする。
【００１３】
請求項７に記載の発明は、請求項１〜６のいずれか１項に記載の繊維構造体において、前記光触媒と前記短繊維とがＴｉ−Ｏ−Ｓｉ結合で結合されていることを要旨とする。
【００１４】
請求項８に記載の発明は、請求項１〜７のいずれか１項に記載の繊維構造体を複数有する群における前記繊維構造体の最大径の平均が３０ｍｍ以下である繊維構造体群であることを要旨とする。
【００１５】
請求項９に記載の発明は、短繊維に光触媒を含有するコーティング溶液を塗布し、造粒機を用いて前記短繊維を塊状に成形することを要旨とする。
【００１６】
請求項１０に記載の発明は、短繊維のスラリー中に光触媒を含有するコーティング溶液を添加し、これらを撹拌することにより前記短繊維を塊状に成形することを要旨とする。
【００１７】
請求項１１に記載の発明は、請求項９または１０に記載の繊維構造体の製造方法において、前記コーティング溶液は、金属アルコキシド、金属塩化物、金属硫化物ないし金属酢酸塩と、樹脂とを含有する溶液であって、
前記短繊維を塊状に成形した後に、その塊を焼成することを要旨とする。
【００１８】
請求項１２に記載の発明は、請求項１〜７のいずれか１項に記載の繊維構造体または請求項８に記載の繊維構造体群を用いた浄化装置であることを要旨とする。
【００１９】
請求項１３に記載の発明は、請求項１２に記載の浄化装置において、前記繊維構造体または前記繊維構造体群が通気性のある容器に詰められていることを要旨とする。
【００２０】
このように、本発明の繊維構造体は、短繊維同士を絡ませることによって塊状に形成されている。このため、シリカゲルと比較して内部空隙が格段に大きく、見かけ比重が小さく軽量で、流体が繊維構造体の内部にまで容易に侵入することができる。また、個々の短繊維の表面に光触媒が付着したものであるので、光触媒の付着率が高い。これらのことから、この繊維構造体は、流体の浄化装置として利用された場合、圧力損失が小さく、かつ、環境汚染物質の分解除去能力が高いという優れた特性を発揮する。また、短繊維を塊に成形すると同時に光触媒をその表面に付着させれば、繊維構造体の製造が極めて簡便となる。なお、本願発明において光触媒の付着率とは、繊維構造体全体に占める光触媒の割合を質量比で表したものである。
【発明の効果】
【００２１】
この発明の繊維構造体は、光触媒が付着した短繊維が絡み合ったものであるので、内部空隙が大きく軽量であって、また取り扱い性がよい。このため、複数個の繊維構造体を容器に詰める際に、さまざまな形状および大きさの容器に簡便に詰めることができる。また、繊維構造体の製造においては、短繊維の塊の成形と光触媒の付着とを同時に行えるので、繊維構造体を簡便に製造することができる。さらに、この繊維構造体は内部空隙が大きく軽量であるので、圧力損失の少ない浄化装置を提供することができる。また、この繊維構造体は短繊維が絡み合った塊状であるので繊維構造体自体の表面積を大きくでき、環境汚染物質の分解除去能力の高い浄化装置を提供することができる。
【発明を実施するための最良の形態】
【００２２】
以下、この発明の実施の形態について、詳細に説明する。
本実施形態の繊維構造体を模式的に図１に示す。図１（ａ）は繊維構造体７の模式図であり、光触媒の付いた短繊維が絡み合って塊状に形成されている様子を表している。図１（ｂ）はこの光触媒付き短繊維７１の断面図であり、短繊維７２の表面に光触媒７３が形成されている。
【００２３】
短繊維としては、無機繊維が好ましく、ガラス繊維、アルミナ繊維またはチタン酸カリウム繊維が例示される。無機繊維は、光触媒によっても表面が酸化され難く、耐久性がある。また、耐熱性が高いため、後述するコーティング溶液中の樹脂を加熱により除去できる点で優れる。とくにガラス繊維が耐熱性に優れている。
【００２４】
ガラス繊維はその組成成分含有率の違いにより複数種存在するが、酸性雰囲気下で使用する場合にはＣガラス組成のものが好ましく、中性から弱アルカリ性の雰囲気下で使用する場合にはＥガラス組成のものが好適である。このようなガラスは、シリカ(SiO2)の基本骨格中に、アルカリ金属などが多量に入り込んだ構造である。このため、ガラス繊維を薬液処理または加熱処理すると、前記アルカリ金属などの基本骨格を構成しない成分が溶出または焼失して、ガラス繊維の表面を多孔質化することができる。すなわち、このようなガラス繊維を用いれば、短繊維の比表面積を容易に、かつ、劇的に高めることができ、これにより光触媒の付着率も高めることができる。
【００２５】
短繊維は、その形状をとくに限定されるものではないが、繊維の平均径０．３〜２０μｍ、平均長さ０．１〜１０ｍｍが好ましく、さらには平均径５〜１３μｍ、平均長さ０．５〜５ｍｍが好適である。短繊維の平均径が０．３μｍ未満の場合は、製造コストが著しく高くなり、また塊に成形したときに嵩高くなって、その取り扱いが困難となる。一方、繊維の平均径が２０μｍを超えると、短繊維が剛直で絡まり難くなり、加えて短繊維の比表面積が小さく光触媒の付着率が低くなり、光触媒活性が低く抑えられてしまう。また、平均長さが０．１ｍｍ未満の場合は、短繊維同士の絡みが弱くなるため、繊維構造体が容易に割れてしまうなどの問題が生じ易い。一方、平均長さが１０ｍｍを越えると、短繊維の塊の形成方法にもよるが、繊維構造体を多数形成したときに、巨大な塊の繊維構造体ができたり、塊そのものがほとんど形成されなかったりと、繊維構造体の均一性が損なわれ易い。
【００２６】
短繊維の製造方法は、とくに限定されるものではないが、長さを均一に整え易いことから、一旦長繊維に紡糸した後、カッターなどを用いて所望の長さに切断する方法が好ましい。
【００２７】
光触媒としては、酸化スズ、酸化亜鉛、酸化タングステン、二酸化チタン、チタン酸ストロンチウムまたは酸化鉄などを使用することができるが、中でも光触媒活性が極めて高く、工業的に生産され入手し易い二酸化チタンが好ましい。また、二酸化チタンには、酸素欠陥を生じさせたり、窒素をドープしたり、遷移金属イオンを注入したりすることによって、可視光領域でも光触媒活性を示すように改良されたものがあり、これを用いることが好適である。
【００２８】
光触媒として微粒子を利用する場合は、平均一次粒径が５〜３０ｎｍの微粒子が好ましい。平均一次粒径が５〜３０ｎｍであれば、短繊維の表面に均一、かつ、緻密な光触媒微粒子からなる薄膜を形成できる。また、その薄膜は、短繊維表面における微粒子の凝集により、付着強度が著しく高まる。なお、短繊維に付着させる前に、光触媒の微粒子が凝集している場合は、超音波を照射するなどして、凝集を解除して一次粒子に戻してから使用することが好ましい。
【００２９】
また、光触媒が短繊維の表面に均一に、かつ、隙間なく付着すれば、繊維構造体の光触媒活性が向上することに加えて、短繊維同士の接着剤としても機能するようになる。一方、光触媒が過剰に付着すれば、光触媒からなる薄膜が歪になり、剥離し易くなる。したがって、繊維構造体における光触媒の付着率は、０．０５〜４０質量％が好ましい。また、前記薄膜の厚さは４００ｎｍ以下が好ましい。
【００３０】
繊維構造体の形状は、とくに限定されるものではなく、球形、楕円体形、錐形、立方体または直方体などが例示される。しかし、短繊維の塊を成形する場合、生産効率を考慮すれば、後述する短繊維のスラリーを撹拌する、あるいは回転もしくは振動造粒機の利用が有利であることから、これらの形成方法において無為に収束する形状である球形または楕円体が好ましい。
【００３１】
繊維構造体の大きさは、とくに限定されるものではないが、最大径が３０ｍｍ以下であることが好ましい。ここで、最大径とは、繊維構造体表面の任意の２点を結んだ場合の最長直線距離のことをいう。多数の繊維構造体からなる繊維構造体群では、あるメッシュの篩に多数の繊維構造体を掛け、その半分（質量）が篩上に残った場合に、そのメッシュを繊維構造体の最大径の平均とみなす。繊維構造体の最大径の平均が３０ｍｍを超えると、その内部にまで光が十分に到達できなくなり、光触媒活性が低下するおそれがある。一方、この最大径の平均の下限については、機能面からの制限はないが、参考までに長さ１ｍｍの短繊維を用いた場合、繊維構造体の大きさは約１〜５ｍｍとなる。
【００３２】
短繊維を塊に成形する手段および短繊維に光触媒を付着させる手段は、ともに限定されるものではない。しかし、繊維構造体を生産する効率を考慮すると、前記の二つの手段は、一つの製造工程で同時に実施されることが好ましい。例えば、短繊維を公知の回転造粒機または振動造粒機を用いて塊に成形する場合に、短繊維に塗布するコーティング溶液中に光触媒を添加しておくことにより、光触媒の付着と繊維構造体の成形とを同時に実施することができる。あるいは、光触媒を含むコーティング溶液中に短繊維を添加してスラリーとし、これを撹拌して塊を成形し、その後乾燥させることによっても、同様の目的を達成することができる。
【００３３】
上記コーティング溶液としては、たとえば二酸化チタン微粒子の分散液が挙げられる。この微粒子が短繊維の表面に均一に、かつ、緻密に付着すれば、上述のように微粒子の凝集力によりその付着強度が向上し、さらに短繊維の接着剤としての機能が発揮されるようになる。しかし、短繊維の表面状態（形状や電気的性質）によっては、微粒子が付着し難い場合もあるため、シリカゾルやアルミナゾルなどの無機接着成分をコーティング溶液に添加することもある。しかしながら、これらの無機接着成分は、光触媒微粒子の表面まで覆ってしまい、光触媒微粒子の付着強度の向上と引き換えに光触媒活性を低下させる。そこで、この発明では、コーティング溶液中の接着成分として樹脂を用い、光触媒微粒子を短繊維表面に均一に付着させた後、短繊維の塊を加熱することによって樹脂を焼失させる手段を提供する。これにより、光触媒微粒子は、短繊維の表面に均一に、かつ、緻密に付着することができ、さらに光触媒活性の低下も防止できる。また、この手段では、樹脂の加熱による酸化分解除去が必須となるため、光触媒微粒子の代わりに、光触媒の前駆体すなわちその金属アルコキシド、金属塩化物、金属硫化物ないし金属酢酸塩などを用いることもできる。これらの前駆体は、樹脂を酸化分解させるための熱を利用して化学反応が進行し、短繊維の表面に均一で、かつ、緻密な前記金属を含む酸化物薄膜を形成する。そして、この薄膜は、光触媒としてだけでなく、短繊維同士の接着剤としても機能する。
【００３４】
コーティング溶液に使用する樹脂としては、アクリル系またはオレフィン系が一般的であるが、繊維構造体の焼成により酸化分解されるものであれば、モノマーもしくはポリマーの別を問わず利用することができる。なお、繊維構造体の焼成温度を考慮すると、少なくとも２００℃以下で分解して酸化される樹脂が好適である。
【００３５】
また、コーティング溶液に上記の前駆体を用いる場合は、この前駆体と樹脂とに相溶性のある溶媒を使用することが好ましい。前駆体が金属アルコキシドの場合は溶媒としてアルコール類が、前駆体が金属塩化合物である場合は溶媒として水が好適である。なお、実質的に相溶性があれば、溶媒の種類はとくに限定されない。
【００３６】
光触媒微粒子や前駆体を用いて焼成する場合には、有機残基の酸化分解反応によって生成する燃焼熱により短繊維の表面にＴｉ−Ｏ−Ｓｉ結合を形成させることができる。このため、光触媒を短繊維に強固に付着させることができる。
【００３７】
この繊維構造体を用いれば、通気性のある容器の形状および大きさを問わず、単に必要量を前記容器に詰めるだけで、流体の浄化装置の構成部材を製造することができる。したがって、市販の流体の浄化装置のように光触媒を付着させた織布や不織布（紙など）を容器の形状に合わせて切断したり、プリーツ加工したりする必要がなく、極めて簡便に、かつ、低コストで前記構成部材を製造することができる。
【００３８】
この流体の浄化装置は、光触媒による環境汚染物質の分解除去を行うものであれば、その形状、大きさ、装置の機構および汚染物質の浄化能力、ならびに流体および環境汚染物質の種類などをとくに限定されるものではない。繊維構造体を収容する通気性のある容器も、内部の繊維構造体に光が行き渡り、かつ、流体が自由に流入流出できるものであれば、その形状、大きさおよび機構をとくに限定されるものではない。
【実施例】
【００３９】
以下、実施例により、この発明をさらに具体的に説明する。
（実施例１）
短繊維として、平均径４μｍ、平均長さ１ｍｍのＥガラス組成のガラス繊維を使用した。このガラス繊維を水中に分散させスラリーとし、このスラリーを１５時間撹拌し続けて、最大径の平均が３ｍｍのほぼ球形の塊を多数成形した。これを遠心脱水機に掛け、自然乾燥させた。その後、二酸化チタンの前駆体であるチタンイソプロポキシド１０ｇとアクリル系樹脂１０ｇとエチルアルコール１８０ｇとからなるコーティング溶液中に前記球状の塊を浸漬し、所定時間経過後引き上げて、これを遠心分離機に軽く掛け、余剰付着分を除去した。そして、これを加熱炉中に置き、まず６０℃で１時間乾燥させ、つづいて毎分１℃の速度で４５０℃まで昇温し、そのまま５時間保持して、前記アクリル系樹脂を完全に酸化分解させると共に、チタンイソプロポキシドを二酸化チタンに変化させた。
【００４０】
このようにして製造した繊維構造体は、二酸化チタンの付着率が１．５質量％であり、その表面を電子顕微鏡写真で観察したところ、二酸化チタンからなる薄膜がガラス繊維の表面をほぼすべて被覆していることが確認された。
【００４１】
〔流体の浄化装置の製造および浄化能力の測定〕
上記繊維構造体を篩に掛けて、繊維構造体の最大径（直径）が２〜３ｍｍのものだけを選別し、これを内寸法３７×５０×１４ｍｍの石英ガラス容器に充填した。前記容器には、内寸法３７×１４ｍｍの一面とその対抗面とに通気用ノズルが取り付けてあり、ここを通じて汚染空気が流入流出できるようになっている。この繊維構造体の充填量は３．６ｇであり、前記容器の流入ノズル−流出ノズル間で測定した圧力損失は３１０Ｐａであった。なお、繊維構造体を充填する前に測定した同容器の圧力損失は２９０Ｐａであった。また、試験ガスの充填室として、内寸法２８０×３５０×５５０ｍｍ（容積約５４Ｌ）で、２８０×３５０ｍｍの一面とその対抗面とに通気用ノズルを備えるアクリル容器を準備した。このアクリル容器内には、試験ガスを撹拌する対流ファンが設置されている。この石英ガラス容器とアクリル容器との間にエアーポンプを１台設置し、これらをポリテトラフルオロエチレン樹脂製のチューブで繋いで循環系を成形した。
【００４２】
前記試験ガス充填室に循環系の初期濃度が３ｐｐｍとなるようにホルムアルデヒドガスを注入し、つづいて流量５L/minとなるようにエアーポンプを作動させた。また、エアーポンプの作動と同時に、上記石英ガラス容器の３７×５０ｍｍの一面から１mW/cm2の紫外線をブラックライトを用いて照射した。この循環系において、ホルムアルデヒドが初期濃度の１／ｅ（ｅ＝2.71828）になるまでの時間（表１では「浄化能力」と表記する）を測定した。その結果を表１に示す。
【００４３】
（表１）
−−−−−−−−−−−−−−−−−−−−−−−−−−
項目    繊維構造体充填量    圧力損失    浄化能力
(ｇ)          (Ｐａ)        (分)
−−−−−−−−−−−−−−−−−−−−−−−−−−
実施例１      ３．６          ３１０        ７４
実施例２      ３．９          ３１６        ６９
実施例３      ４．１          ３１８        ７０
実施例４      ４．８          ３０８        ３９
−−−−−−−−−−−−−−−−−−−−−−−−−−
比較例１    １４              ３６０        ９９
−−−−−−−−−−−−−−−−−−−−−−−−−−
【００４４】
（実施例２）
実施例１において、ガラス繊維をコーティング溶液中に添加してスラリーとし、これを１５時間撹拌して、短繊維の塊を作製した。すなわち、ガラス繊維の塊の成形と、ガラス繊維上に二酸化チタンからなる薄膜の形成と、を同時に行い、それ以外は実施例１と同様にして繊維構造体を作製した。作製した繊維構造体の内、平均径２〜３ｍｍのものを選別し測定したところ、二酸化チタンの付着率が１．５質量％であり、また電子顕微鏡による観察からガラス繊維の表面全体に二酸化チタンの薄膜が形成されていることが確認された。
この繊維構造体を用いて、上記流体の浄化装置の製造および浄化能力の測定を行った。その結果を表１にまとめて示す。
【００４５】
（実施例３）
実施例１において、パン式回転造粒機を用いて、コーティング溶液を適宜噴霧しながらガラス繊維の塊を成形した以外は同様にして繊維構造体を作製した。この繊維構造体は、平均径が２．５ｍｍで、二酸化チタンの付着率が１．５質量％であり、また電子顕微鏡による観察からガラス繊維の表面全体に二酸化チタンの薄膜が形成されていることが確認された。
この繊維構造体を用いて、上記流体の浄化装置の製造および浄化能力の測定を行った。その結果を表１にまとめて示す。
【００４６】
（実施例４）
実施例１において、水の代わりに１０質量％の塩酸溶液を使用し、これを４５℃で維持しつつ、ガラス繊維の塊を成形した。すなわち、ガラス繊維の表面を多孔質化する以外は実施例１と同様にして、繊維構造体を作製した。この繊維構造体は、平均径が２．５ｍｍで、二酸化チタンの付着率が３質量％であり、また電子顕微鏡による観察からガラス繊維の表面全体に二酸化チタンの薄膜が形成されていることが確認された。
この繊維構造体を用いて、上記流体の浄化装置の製造および浄化能力の測定を行った。その結果を表１にまとめて示す。
【００４７】
（比較例１）
比較対象として、特開平１１−１３８０１７号公報の実施例１に記載されている二酸化チタンが付着したシリカゲルを作製した。その作製手段は、具体的には次の通りである。
「ジエタノールアミン４０ｇを２−プロパノール６３０ｇで希釈したものに、撹拌しながらチタンテトライソプロポキシド１００ｇを徐々に加えて、透明なチタニアゾルを得た。粒径が６メッシュ（３．３６ｍｍ）上のＡ型シリカゲル（水分率６．８重量％）を２５０ｇ入れた１Ｌのガラスビーカーに、先に調製したチタニアゾルをシリカゲルがすべて十分に浸るまで入れた。そのまま３０秒間静置してからビーカーを傾け、余剰のチタニアゾルを排出した。その後直ちに２−プロパノールをシリカゲルがすべて十分に浸るまで注ぎ、ガラス棒でかき混ぜて洗浄した後、ざるに空け室温で放置した。このようにして得られたシリカゲルを、電気炉を用い時々炉蓋を空けて酸素を供給しながら室温から徐々に６００℃まで加熱昇温して焼成し、表面が透明な光触媒シリカゲルを得た。得られた光触媒シリカゲルをＸ線回折により調べた結果、酸化チタンの結晶構造はアナターゼ１００％であった。また、ＳＥＭ観察により表面の酸化チタン薄膜の膜厚は０．０７μｍであり、得られた光触媒シリカゲルの真比重測定値から求めた酸化チタンの含有量は０．３９重量％（２００℃乾燥重量基準）であった。」
このシリカゲルを用いて、上記流体の浄化装置の製造および浄化能力の測定を行った。その結果を表１にまとめて示す。
【００４８】
なお、前記実施例で説明した浄化装置は次のように具体化することができる。
図２に繊維構造体を使用した浄化装置の例をブロック図で示す。この浄化装置１００は、流体入口部１と、ポンプ２と、流体を浄化するためのカラム３と、流体出口部４とを備えている。流体は、流体入口部１からポンプ２に入り、カラム３で浄化された後、流体出口部４へと流れる。なお、カラム３の出口をポンプ２の入口に繋げて、カラム３で浄化された流体が浄化装置１００で環流するようにしてもよい。
【００４９】
カラム３についての詳細を図３に示す。カラム３は、繊維構造体封入部８と、繊維構造体封入部８の両端に備えられた導入管５および流出管１０と、紫外光源６とを備えている。この繊維構造体封入部８には、光触媒を表面に付着させた繊維構造体７と、この繊維構造体７を繊維構造体封入部８内に封入するための一対の網９とが備えられている。カラム３に導かれた流体は、導入管５から一方の網９を通して繊維構造体封入部８に入り、この繊維構造体封入部８で繊維構造体７と接触した後、他方の網９を通じて流出管１０から出る。この際、カラム３には紫外光源６が備えられているので、繊維構造体７は紫外光源６からの紫外光を汚染物質分解エネルギーとして、流体中の汚染物質を分解する。図３では繊維構造体７を一対の網９で繊維構造体封入部８内に封入したが、繊維構造体７は次のように固定してもよい。
【００５０】
図４は繊維構造体７を固定化した繊維構造体集合体の例を示している。図４において、（ａ）は側面図を、（ｂ）は斜視図を示している。図示のように、繊維構造体集合体１１には、多数の繊維構造体７と複数個（図４では５個）の台１２とが設けられている。この台１２に繊維構造体７が接着剤などにより固定されている。台１２は、流体が通過でき繊維構造体７が通過できないような隙間を有するものであればよい。例えば、このような隙間を設けたガラスやプラスチック、金属、木材、天然繊維や合成繊維などの繊維布類などを用いることができる。また、形状としては、フィルム状、板状、管状、繊維状、網状などどのような形状を用いてもよい。なお、図４では、繊維構造体集合体１１の外形を四角形で示したが、図３の繊維構造体封入部８の形状に合うように変えれば、繊維構造体封入部８として用いてもよい。
【００５１】
図５は繊維構造体７を固定化する別な例を示している。図５において、（ａ）は側面図を、（ｂ）は斜視図を示している。図示のように、繊維構造体集合体１３には、繊維構造体７と、台１４と、繊維構造体７を台１４に固定するための繊維構造体固定手段１５とが備えられている。繊維構造体固定手段１５は、一端が台１４に接着などにより固定されており、他端が繊維構造体７の繊維に絡まるような形状（例えば鈎状など）にしてある。このため、繊維構造体固定手段１５で繊維構造体７を台１４に容易に固定することができる。繊維構造体固定手段１５の材料には特に限定はなく、ガラス、プラスチック、金属、木材などを用いることができる。また、形状としては、網目状、円錐状、円柱状、角錐状、角柱状などを用いてもよい。台１４としては、ガラス、プラスチック、金属、木材、天然繊維や合成繊維などの繊維布類などを用いることができる。また、形状としては、フィルム状、板状、管状、繊維状、網状などどのような形状を用いてもよい。
【００５２】
なお、図６に示すように、繊維構造体固定手段１５を多数個配置して、この隙間に繊維構造体７を挿入することで、繊維構造体集合体１３を形成してもよい。
【産業上の利用可能性】
【００５３】
本発明は、光触媒を利用して、空気中または水溶液中に含まれるホルムアルデヒドなどの環境汚染物質を除去する浄化装置として利用可能である。
【図面の簡単な説明】
【００５４】
【図１】繊維構造体の模式図。
【図２】浄化装置のブロック図。
【図３】浄化装置の詳細図。
【図４】繊維構造体集合体の側面図および斜視図。
【図５】繊維構造体集合体の側面図および斜視図。
【図６】繊維構造体集合体の側面図および斜視図。
【符号の説明】
【００５５】
１  流体入口部        
２  ポンプ        
３  カラム        
４  流体出口部        
５  導入管        
６  紫外光源        
７  繊維構造体        
８  繊維構造体封入部        
９  網        
１０  流出管
１１，１３  繊維構造体集合体
１２，１４  台
１５  繊維構造体固定手段
７１  光触媒付き短繊維
７２  短繊維
７３  光触媒
１００  浄化装置
【図１】
2004160452.tif 000003
【図２】
2004160452.tif 000004
【図３】
2004160452.tif 000005
【図４】
2004160452.tif 000006
【図５】
2004160452.tif 000007
【図６】
2004160452.tif 000008